(57)【要約】【課題】耐水性を確保しつつ、再利用する際の作業コストを低減できる紙製板材を提供すること。【解決手段】複数の紙を積層して形成される本体部１０の側端面と表面および裏面の周縁面部１４とに、撥水性を有する撥水コーティング層２０が被覆される。これにより、屋外に設置しても雨等の水分により、卒塔婆１００の剛性が低下することを抑制ができる。さらに、中央面部１３は、親水性を有する外紙材１１を露出させることで親水性が確保されるので、墨やインク等を中央面部１３に付着させやすくすることができる。また、使用期間が経過した卒塔婆１００を再利用する場合には、再利用する際の作業コストを低減でき、その結果、卒塔婆１００の再利用を促進させることで、産業廃棄物の処理量を低減させることができる。【選択図】図１
0003163313.tif 000002
【実用新案登録請求の範囲】
【請求項１】
板状に形成される紙製の本体部と、その本体部の少なくとも一部分を被覆し撥水性を有する撥水コーティング層と、前記本体部の一面側または他面側の中央部分に位置し親水性を有する記載面部とを備えることを特徴とする紙製板材。
【請求項２】
前記記載面部と前記本体部の側端面との間に位置する周縁面部を備え、
前記撥水コーティング層は、前記周縁面部を被覆し、
前記記載面部は、前記本体部が露出して形成されることを特徴とする請求項１記載の紙製板材。
【請求項３】
前記撥水コーティング層は、前記本体部の一面側または他面側の全体を被覆し、
前記記載面部は、前記撥水コーティング層の表面上に位置することを特徴とする請求項１記載の紙製板材。
【請求項４】
前記記載面部は、可燃ガスに混合されつつ燃焼させた状態で照射される有機金属化合物が、前記本体部の一面側または他面側の表面を被覆することにより形成されることを特徴とする請求項１又は２に記載の紙製板材。
【請求項５】
前記記載面部は、可燃ガスに混合されつつ燃焼させた状態で照射される有機金属化合物が、前記撥水コーティング層の表面を被覆することにより形成されることを特徴とする請求項３記載の紙製板材。
【請求項６】
前記記載面部は、前記本体部の一面側または他面側の表面にコロナ放電処理が施されることにより形成されることを特徴とする請求項１又は２に記載の紙製板材。
【請求項７】
前記記載面部は、前記撥水コーティング層の表面にコロナ放電処理が施されることにより形成されることを特徴とする請求項３記載の紙製板材。
【請求項８】
前記本体部は、複数枚の紙を積層して形成されることを特徴とする請求項１から７のいずれかに記載の紙製板材。
【請求項９】
前記本体部は、３枚以上の紙を積層して形成されると共に、前記一面側および他面側に位置する紙が、前記一面側および他面側に位置する紙の間に位置する紙よりも耐水性が高いことを特徴とする請求項８記載の紙製板材。
【請求項１０】
前記撥水コーティング層は、前記積層される紙の側端面を被覆することを特徴とする請求項８又は９に記載の紙製板材。
【請求項１１】
前記本体部の板厚方向に穿設される孔部を備え、
前記撥水コーティング層が、前記孔部の内周面を被覆することを特徴とする請求項１から１０のいずれかに記載の紙製板材。
【請求項１２】
前記孔部が、前記周縁面部に穿設されることを特徴とする請求項１１記載の紙製板材。
【請求項１３】
前記記載面部に戒名が記載される卒塔婆として使用されることを特徴とする請求項１から１２のいずれかに記載の紙製板材。
【請求項１４】
前記記載面部に願い事が記載される絵馬として使用されることを特徴とする請求項１から１２のいずれかに記載の紙製板材。
【請求項１５】
前記本体部は、板厚方向の寸法が３．５ｍｍ以上に設定されることを特徴とする請求項１から１４のいずれかに記載の紙製板材。
【考案の詳細な説明】
【技術分野】
【０００１】
本考案は、紙製板材に関し、特に、耐水性を確保しつつ、再利用する際の作業コストを低減できる紙製板材に関するものである。
【背景技術】
【０００２】
従来より、卒塔婆や絵馬等は、戒名や願い事等が記載されると共に、屋外に設置されることから、文字を記載可能で、かつ、耐水性を有する木材を使用して製造されている。例えば、特開２００６−２３９２０７号公報には、杉材を材料として形成された卒塔婆が開示されている。
【先行技術文献】
【特許文献】
【０００３】
【特許文献１】特開２００６−２３９２０７号公報（例えば、段落［００１３］）
【考案の開示】
【考案が解決しようとする課題】
【０００４】
しかしながら、上述した従来の卒塔婆では、木材を使用しているので、使用後は、例えば、燃料用のチップや製紙用のチップとして再利用できるが、それらを再利用するにあたり、破砕機でチップ状に破砕する工程が必要となる。よって、再利用する際の作業工数が多くなり、作業コストが嵩むという問題点があった。その結果、使用後の卒塔婆の多くが、再利用されないまま産業廃棄物として処理され、産業廃棄物の処理量が多くなっていた。
【０００５】
本考案は、上述した問題点を解決するためになされたものであり、耐水性を確保しつつ、再利用する際の作業コストを低減できる紙製板材を提供することを目的としている。
【課題を解決するための手段および考案の効果】
【０００６】
請求項１記載の紙製板材によれば、本体部が紙製なので、使用後に再利用する場合において、木製の板材を再利用する際のように、板材を破砕する工程が不要となるので、作業工数を低減させることができる。また、紙製板材は、本体部の少なくとも一部分を被覆すると共に撥水性を有する撥水コーティング層を備えているので、屋外に設置する場合であっても、本体部が雨等の水分を吸収することを抑制できる。よって、撥水性を確保しつつ、再利用する際の作業コストを低減できるという効果がある。さらに、本体部が紙製なので、木製の場合と比べて、形状を形成する際の加工を容易にできるという効果がある。また、本体部の一面側または他面側の中央部分に親水性を有する記載面部が位置しているので、記載面部の親水性を確保して、墨やインク等を付着させやすくすることができるという効果がある。その結果、記載面部に墨やインク等で文字を記載することができる。
【０００７】
請求項２記載の紙製板材によれば、請求項１記載の紙製板材の奏する効果に加え、記載面部と本体部の側端面との間に位置する周縁面部を撥水コーティング層が被覆するので、周縁面部が雨等の水分を吸収することを抑制できるという効果がある。さらに、記載面部は、本体部が露出して形成されているので、記載面部が撥水コーティング層に被覆されることで墨やインク等が弾かれることを回避できる。よって、撥水コーティング層で本体部の周縁面部を被覆して本体部への水分の吸収を抑制しつつ、記載面部の親水性を確保して記載面部に墨やインク等を付着させやすくすることができるという効果がある。また、本体部の一面側または他面側の中央部分に撥水コーティング層が被覆されない場合には、本体部の一面側または他面側の全体に撥水コーティング層が被覆される場合と比べて、撥水コーティング剤の使用量を抑制できるので、材料コストを削減できるという効果がある。
【０００８】
請求項３記載の紙製板材によれば、請求項１記載の紙製板材の奏する効果に加え、撥水コーティング層が本体部の一面側または他面側の全体を被覆するので、本体部の一面側または他面側から雨等の水分を吸収することを抑制できるという効果がある。また、記載面部が撥水コーティング層の表面上に位置するので、撥水コーティング層が本体部の一面側または他面側の全体を被覆した場合であっても、記載面部の親水性を確保して記載面部に付着した墨やインク等が弾かれることを防止できる。従って、撥水コーティング層で本体部の全体を被覆して本体部への水分の吸収を抑制しつつ、記載面部の親水性を確保して記載面部に墨やインク等を付着させやすくすることができるという効果がある。
【０００９】
請求項４記載の紙製板材によれば、請求項１又は２に記載の紙製板材の奏する効果に加え、記載面部は、可燃ガスに混合されつつ燃焼させた状態で照射される有機金属化合物が、本体部の一面側または他面側の表面を被覆することにより形成されるので、記載面部の親水性をより高めることができる。よって、墨やインク等をより付着させやすくすることができるという効果がある。
【００１０】
請求項５記載の紙製板材によれば、請求項３記載の紙製板材の奏する効果に加え、記載面部は、可燃ガスに混合されつつ燃焼させた状態で照射される有機金属化合物が、撥水コーティング層の表面を被覆することにより形成されるので、撥水コーティング層が本体部の一面側または他面側の全体を被覆した場合であっても、記載面部の親水性を確保して記載面部に付着した墨やインク等が弾かれることを防止できる。従って、撥水コーティング層で本体部の全体を被覆して本体部への水分の吸収を抑制しつつ、記載面部の親水性を確保して記載面部に墨やインク等を付着させやすくすることができるという効果がある。
【００１１】
請求項６記載の紙製板材によれば、請求項１又は２に記載の紙製板材の奏する効果に加え、記載面部は、本体部の一面側または他面側の表面にコロナ放電処理が施されることにより形成されるので、記載面部の親水性をより高めることができる。よって、墨やインク等をより付着させやすくすることができるという効果がある。
【００１２】
請求項７記載の紙製板材によれば、請求項３記載の紙製板材の奏する効果に加え、記載面部は、撥水コーティング層の表面にコロナ放電処理が施されることにより形成されるので、撥水コーティング層が本体部の一面側または他面側の全体を被覆した場合であっても、記載面部の親水性を確保して記載面部に付着した墨やインク等が弾かれることを防止できる。従って、撥水コーティング層で本体部の全体を被覆して本体部への水分の吸収を抑制しつつ、記載面部の親水性を確保して記載面部に墨やインク等を付着させやすくすることができるという効果がある。
【００１３】
請求項８記載の紙製板材によれば、請求項１から７のいずれかに記載の紙製板材の奏する効果に加え、本体部が複数枚の紙を積層して形成されるので、本体部の板厚寸法を大きくすることで、本体部の剛性を確保できる。よって、紙製板材が撓むことを抑制できるという効果がある。
【００１４】
請求項９記載の紙製板材によれば、請求項８記載の紙製板材の奏する効果に加え、３枚以上の紙を積層して形成されると共に、一面側および他面側に位置する紙が、一面側および他面側に位置する紙の間に位置する紙よりも耐水性が高いので、一面側および他面側からの吸水を防止できる。よって、一面側および他面側に位置する紙の間に位置する紙については、一面側および他面側に位置する紙よりも耐水性の低い紙を使用することができるので、材料コストの低減を図ることができるという効果がある。
【００１５】
請求項１０記載の紙製板材によれば、請求項８又は９に記載の紙製板材の奏する効果に加え、撥水コーティング層が積層される紙の側端面を被覆するので、側端面からの水分の吸収を防止できる。また、複数枚の紙が積層される場合には、各層の間から水分が吸収されることを防止できる。よって、本体部の吸水による紙製板材の剛性の低下を防止できるという効果がある。
【００１６】
請求項１１記載の紙製板材によれば、請求項１から１０のいずれかに記載の紙製板材の奏する効果に加え、本体部が板厚方向に穿設される孔部を備え、撥水コーティング層が孔部の内周面を被覆するので、孔部に侵入した水分が、孔部の内周面から本体部に吸収されることを防止できる。よって、吸水による紙製板材の剛性の低下を防止できるという効果がある。
【００１７】
請求項１２記載の紙製板材によれば、請求項１１記載の紙製板材の奏する効果に加え、孔部が周縁面部に穿設されるので、本体部の周縁面部に撥水コーティング層を被覆する際に、孔部の内周面側への撥水コーティング層の被覆も同時に行うことができる。よって、孔部の内周面側に撥水コーティング層を被覆する作業を効率的に行うことができるという効果がある。
【００１８】
請求項１３又は１４に記載の紙製板材によれば、請求項１から１２のいずれかに記載の紙製板材の奏する効果に加え、記載面部に戒名や願い事を記載した卒塔婆や絵馬として使用される場合に、屋外に常置しても雨等の水分により剛性が低下することを抑制ができるという効果がある。また、使用期間が経過した卒塔婆や絵馬を再利用する場合には、再利用する際の作業コストを低減できるという効果がある。その結果、卒塔婆や絵馬の再利用を促進させることで、産業廃棄物の処理量を低減させることができる。
【００１９】
請求項１５記載の紙製板材によれば、請求項１から１４のいずれかに記載の紙製板材の奏する効果に加え、本体部の板厚方向の寸法が３．５ｍｍ以上に設定されるので、本体部の剛性を確実に確保できる。よって、紙製板材が撓むことをより確実に抑制できるという効果がある。
【図面の簡単な説明】
【００２０】
【図１】（ａ）は、本考案の第１実施の形態における卒塔婆の外観斜視図であり、（ｂ）は、Ｉｂ−Ｉｂ線における卒塔婆の拡大断面図である。
【図２】本体部の斜視図である。
【図３】（ａ）は、撥水コーティング剤の組成表である。（ｂ）は、第２実施の形態における撥水コーティング剤の組成表である。
【図４】第３実施の形態における絵馬の斜視図である。
【考案を実施するための形態】
【００２１】
以下、本考案の好ましい実施形態について、添付図面を参照して説明する。図１（ａ）は、本考案の第１実施の形態における卒塔婆１００の外観斜視図であり、図１（ｂ）は、Ｉｂ‐Ｉｂ線における卒塔婆１００の拡大断面図である。なお、図１（ａ）では、撥水コーティング層２０を模式的に表し、実際よりも撥水コーティング層２０に厚みを持たせた状態が図示されている。また、図１（ａ）は、中央面部１３と周縁面部１４との境界を二点鎖線で図示している。
【００２２】
まず、図１を参照して、卒塔婆１００の概略構成について説明する。図１（ａ）に示すように、卒塔婆１００は、死者の供養等のために墓地に建てられる板材であり、表面側および裏面側には戒名等の文字が記載される。
【００２３】
図１（ｂ）に示すように、卒塔婆１００は、板状の本体部１０と、その本体部１０を被覆する撥水コーティング層２０とを備えている。本体部１０は、複数の紙を積層して形成されており、表面側（図１（ｂ）上側）および裏面側（図１（ｂ）下側）に位置する外紙材１１と、それら表面側および裏面側に位置する外紙材１１の間に積層される複数の内紙材１２とを備えている。
【００２４】
なお、請求項１における「一面側」とは、本実施の形態における表面側に対応し、請求項１における「他面側」とは、本実施の形態における裏面側に対応している。
【００２５】
外紙材１１は、墨やインク等による文字の記載が可能な親水性を有する耐水紙から構成されており、内紙材１２は、外紙材１１よりも耐水性の低い紙から構成されている。外紙材１１が耐水紙で構成されているので、本体部１０の表面および裏面から水分が本体部１０に吸収されることを防止できる。よって、内紙材１２については、外紙材１１よりも耐水性の低い紙を使用することで、材料コストの低減を図ることができる。なお、本実施の形態では、内紙材１２が５枚積層されているが、少なくとも１枚あればよい。また、本体部１０の板厚方向の寸法が３．５ｍｍ以上であること好ましい。本体部１０が複数の紙を積層して構成されると共に、本体部１０の板厚方向の寸法が３．５ｍｍ以上に設定されることで、本体部１０の剛性を確保して卒塔婆１００が撓むことを抑制できるからである。
【００２６】
また、外紙材１１は、本体部１０の表面および裏面の中央部分に位置すると共に戒名等の文字が記載される中央面部１３と、その中央面部１３および本体部１０の側端面の間に位置する周縁面部１４とを備えている。ここで、「本体部１０の表面および裏面の中央部分」とは、本体部１０の側端面よりも表面および裏面の内側に形成される閉じた領域のことで、本実施の形態では、矩形状に形成されている。即ち、中央面部１３は、図１（ａ）における本体部１０の表面のうち、二点鎖線で囲まれた領域内であり、周縁面部１４は、図１（ａ）における本体部１０の表面のうち、二点鎖線で囲まれる領域外である。
【００２７】
撥水コーティング層２０は、本体部１０に水分が吸収されることを防止するための部位であり、撥水性を有する撥水コーティング剤から構成されている。また、撥水コーティング層２０は、本体部１０の側端面と表面および裏面の周縁面部１４とを被覆している。本体部１０の側端面が撥水コーティング層２０に被覆されることで、本体部１０の側端面から水分が吸収されることを防止できると共に、内紙材１２と、その内紙材１２の一面側および他面側（図１（ｂ）上側および下側）に当接される外紙材１１又は内紙材１２との間から水分が吸収されることを防止できる。また、周縁面部１４が撥水コーティング層２０に被覆されることで、撥水コーティング層２０が本体部１０を被覆する面積をより広く確保できる。よって、卒塔婆１００の耐水性をより高めることができる。
【００２８】
なお、本実施の形態では、本体部１０の側端面に被覆される撥水コーティング層２０が、周縁面部１４に被覆される撥水コーティング層２０よりも厚みが大きくなっている。これにより、耐水性の低い内紙材１２が積層される本体部１０の側端面から水分が吸収されることを確実に防止しつつ、耐水性の高い外紙材１１により構成される本体部１０の表面および裏面の一部分である周縁面部１４に被覆される撥水コーティング層２０の厚みを小さくすることで、撥水コーティング剤の材料コストを抑制できる。
【００２９】
従って、本体部１０が紙製品であっても、本体部１０に撥水コーティング層２０が被覆されることで、屋外に設置しても雨等の水分を吸収することによる卒塔婆１００の剛性の低下を抑制できる。また、使用期間が経過した卒塔婆１００を再生利用する際には、特別な処理を必要とせず、従来技術と同様の方法により、再生紙の製紙原料として再生利用できる。即ち、積層される外紙材１１及び内紙材１２を分離し、それら分離された紙をほぐして液状にする過程において、卒塔婆１００の撥水コーティング層２０を撥水コーティング除去剤を使用して分離除去すると共に、脱墨剤を使用して卒塔婆１００に付着された墨やインク等を分離除去し、さらにその他の分離除去剤を使用して他の薬剤（接着剤等）を分離除去し、漂白等した後、脱水を行うことで、卒塔婆１００を再生紙の製紙原料として再生できる。よって、卒塔婆１００を再生紙の製紙原料として再生する際に、特別な処理が不要である。従って、卒塔婆１００を再生紙の製紙原料として再生利用する際の作業コストを低減できるので、卒塔婆１００の再利用を促進させることができ、その結果、産業廃棄物の処理量を低減させることができる。
【００３０】
以上のように、卒塔婆１００は、本体部１０が紙製なので、使用後に再利用する場合において、木製の板材を再利用する際のように、板材を破砕する工程が不要となり、作業工数を低減させることができる。また、卒塔婆１００は、撥水コーティング層２０が本体部１０の周縁面部１４及び側端面を被覆しているので、卒塔婆１００を屋外に設置する場合であっても、本体部１００が雨等の水分を吸収することを抑制できる。よって、撥水性を確保しつつ、再利用する際の作業コストを低減できる。さらに、本体部１０が紙製なので、木製の場合と比べて、卒塔婆１００の形状を形成する際の加工を容易にできる。
【００３１】
次に、図２を参照して、撥水コーティング層２０の形成方法について説明する。図２は、本体部１０の斜視図であり、支持装置３０により本体部１０が挟持される前の状態が図示されている。
【００３２】
図２に示すように、支持装置３０は、直方体形状からなる一対の挟持部材３１を備え、各挟持部材３１は、一面側を構成する挟持面３２を備えている。挟持面３２は、中央面部１３と同一形状からなる平坦面状に形成され、各挟持部材３１は、挟持面３２を互いに対向させた状態で配設されている。
【００３３】
撥水コーティング剤を塗布して本体部１０に撥水コーティング層２０を被覆する際、まず、中央面部１３に挟持面３２を当接させた状態で本体部１０を挟持固定する。次に、本体部１０が支持装置３０に固定された状態で、撥水コーティング剤が充填されたスプレー（図示せず）を噴射することで本体部１０に撥水コーティング剤が塗布され、撥水コーティング層２０が形成される。
【００３４】
このとき、本体部１０の中央面部１３には支持装置３０の挟持面３２が当接されているので、撥水コーティング剤が中央面部１３に塗布されることを回避できる。よって、親水性を有する外紙材１１を露出させることで、中央面部１３の親水性が確保されるので、中央面部１３に文字を記載する際に使用する墨やインク等が撥水コーティング層２０に弾かれることを回避できる。従って、例えば、インクジェットプリンタを用いて戒名等を印字する際に、インクを中央面部１３に付着させやすくすることができる。また、本体部１０の一面側または他面側の中央部分に撥水コーティング層２０が被覆されない場合には、本体部１０の一面側または他面側の全体に撥水コーティング層２０が被覆される場合と比べて、撥水コーティング剤の使用量を抑制できるので、材料コストを削減できる。
【００３５】
なお、本実施の形態において、請求項１記載の「記載面部」としては、中央面部１３が対応する。
【００３６】
また、本体部１０の表面および裏面の中央部分（中央面部１３）が支持装置３０の挟持面３２に当接された状態で本体部１０に撥水コーティング剤を塗布するので、本体部１０の表面および裏面の全体が支持部材３０の挟持面３２にされた状態で本体部１０に撥水コーティング剤を塗布する場合と比べて、特に、本体部１０の側端面の切欠部分（図２右上側）への撥水コーティング剤の塗布を容易に行うことができる。
【００３７】
次に、図３を参照して、撥水コーティング剤の構成について説明する。図３（ａ）は、撥水コーティング剤の組成表である。図３（ａ）に示すように、撥水コーティング剤は、例えば、アクリル系樹脂４０．７重量％と、２５％に希釈したアンモニア水３．９重量％と、水５４．１重量％と、添加剤１．３重量％とを含んで構成される。
【００３８】
次に、図３（ｂ）を参照して、第２実施の形態について説明する。図３（ｂ）は、第２実施に形態における撥水コーティング剤の組成表である。図３（ｂ）に示すように、第２実施の形態における撥水コーティング剤は、スチレン・アクリル酸エステル系共重合樹脂４０．７重量％と、珪酸アルミニウム２２．５重量％と、２５％に希釈したアンモニア水２．１重量％と、水４２．２重量％と、添加剤１．８重量％とを含んで構成される。
【００３９】
次に、第３実施の形態について説明する。第１実施の形態では、本考案が中央面部１３に戒名等が記載される卒塔婆１００として使用される場合について説明したが、第２実施の形態では、中央面部２１３に願い事等が記載される絵馬２００として使用される場合について説明する。図４は、第３実施の形態における絵馬２００の外観斜視図である。なお、図４では、中央面部２１３と周縁面部２１４との境界を二点鎖線で図示すると共に撥水コーティング層を省略して図示している。図４に示すように、絵馬２００は、願い事等を記載して社寺に奉納する板材であり、表面には馬等の絵が描かれると共に、裏面に願い事等が記載される。
【００４０】
絵馬２００は、板状の本体部２１０と、その本体部２１０を被覆する撥水コーティング層とを備えている。本体部２１０は、複数の紙を積層して形成される正面視略五角形状の部材であり、表面側（図４上側）および裏面側（図４下側）に位置する外紙材と、それら表面側および裏面側に位置する外紙材の間に積層される複数の内紙材とを備えている。なお、外紙材および内紙材は、外観の形状が異なる点を除き、第１実施の形態における外紙材１１および内紙材１２と同一であるため、その説明を省略する。また、撥水コーティング層は、本体部２１０の側端面と表面および裏面の周縁面部２１４とを被覆しており、第１実施の形態における撥水コーティング層２０と同一の撥水コーティング剤が使用されている。
【００４１】
外紙材は、本体部２１０の表面および裏面の中央部分に位置すると共に願い事等の文字が記載される五角形状の中央面部２１３と、その中央面部２１３および本体部２１０の側端面の間に位置する周縁面部２１４とを備えている。ここで、「本体部２１０の表面および裏面の中央部分」とは、本体部２１０の側端面よりも表面および裏面の内側に形成される閉じた領域のことで、本実施の形態では、五角形状に形成されている。即ち、中央面部２１３は、図４における本体部２１０の表面のうち、二点鎖線で囲まれた領域内であり、周縁面部２１４は、図４における本体部２１０の表面のうち、二点鎖線で囲まれる領域外である。
【００４２】
なお、本実施の形態において、請求項１記載の「記載面部」としては、中央面部２１３が対応する。
【００４３】
本体部２１０は、周縁面部２１４に形成されると共に本体部２１０の板厚方向に穿設される孔部２１５を備え、孔部２１５の内周面には、撥水コーティング層が被覆されている。これにより、孔部２１５に侵入した水分が、孔部２１５の内周面から本体部２１０に吸収されることを防止できる。よって、吸水による絵馬２００の剛性の低下を防止できる。
【００４４】
また、孔部２１５が周縁面部２１４に形成されるので、周縁面部２１４に撥水コーティング層を被覆する際に、孔部２１５の内周面側への撥水コーティング層の被覆も同時に行うことができる。よって、孔部２１５の内周面側に撥水コーティング層を被覆する作業を効率的に行うことができる。
【００４５】
従って、屋外に設置しても雨等の水分により、絵馬２００の剛性が低下することを抑制ができる。また、使用期間が経過した絵馬２００を再利用する場合には、再利用する際の作業コストを低減でき、その結果、絵馬２００の再利用を促進させることで、産業廃棄物の処理量を低減させることができる。
【００４６】
次に、第４実施の形態について説明する。第１実施の形態では、本体部１０の中央面部１３に支持装置３０の挟持面３２を当接させた状態で、本体部１０に撥水コーティング剤を塗布することで、中央面部１３が撥水コーティング層２０に被覆されることを回避して中央面部１３を露出させることで、外紙材１１が有する親水性を維持し、中央面部１３の親水性を確保するのに対し、第４実施の形態では、第１実施の形態に加え、露出した中央面部１３の表面を、可燃ガスを混合し燃焼させつつ照射される有機金属化合物が被覆することで、中央面部１３の親水性を確保する。なお、上記した第１実施の形態と同一の部分には同一の符号を付して、その説明を省略する。
【００４７】
中央面部１３の表面には、Ｓｉ，Ｔｉ，Ｐなどの有機金属化合物が被覆されている。この有機金属化合物は、可燃ガスに均一に混合されつつ、酸素または空気による高温燃焼で完全燃焼させた状態で、その燃焼炎を照射することで、中央面部１３の表面に積層されている。これにより、本体部１０の中央面部１３の表面に、墨やインク等をより付着させやすくすることができる。なお、本実施の形態において、請求項４の「記載面部」としては、有機金属化合物が被覆されている中央面部１３が対応する。
【００４８】
次に、第５実施の形態について説明する。第１実施の形態では、本体部１０の中央面部１３に支持装置３０の挟持面３２を当接させた状態で、本体部１０に撥水コーティング剤を塗布することで、中央面部１３が撥水コーティング層２０に被覆されることを回避して中央面部１３を露出させることで、外紙材１１が有する親水性を維持し、中央面部１３の親水性を確保するのに対し、第５実施の形態では、第１実施の形態に加え、露出した中央面部１３の表面にコロナ放電処理を施すことで、中央面部１３の親水性を確保する。なお、上記した第１実施の形態と同一の部分には同一の符号を付して、その説明を省略する。
【００４９】
中央面部１３には、その表面にコロナ放電処理が施されている。ここで、コロナ放電処理とは、空気中に設置した電極間に高周波、高電圧を印加し発生する電子を、その電極間に配される素材の表面に衝突させることにより、その表面に活性基が発生し接着力を高める処理をいう。これにより、本体部１０の中央面部１３の表面に、墨やインク等をより付着させやすくすることができる。なお、本実施の形態において、請求項６の「記載面部」としては、コロナ放電処理が施されている中央面部１３が対応する。
【００５０】
次に、第６実施の形態について説明する。第１実施の形態では、撥水コーティング層２０が、本体部１０の側端面と表面および裏面の周縁面部１４とを被覆し、外紙材１１を露出させることで中央面部１３（記載面部）の親水性が確保されるのに対し、第６実施の形態では、撥水コーティング層２０が、本体部１０の全体、即ち、本体部１０の側端面と、表面および裏面の中央面部１３と、表面および裏面の周縁面部１４とを被覆し、中央面部１３を被覆する撥水コーティング層２０に有機金属化合物が被覆されることで、本体部１０の一面側または他面側の中央部分（記載面部）の親水性が確保される。なお、上記した第１実施の形態と同一の部分には同一の符号を付して、その説明を省略する。
【００５１】
撥水コーティング層２０は、本体部１０の側端面、一面側および他面側の中央面部１３及び一面側および他面側の周縁面部１４を被覆している。即ち、撥水コーティング層２０は、本体部１０の全体を被覆しているので、撥水コーティング剤を塗布して撥水コーティング層２０を形成する際に、支持装置３０を使用して本体部１０の中央面部１３のマスキング作業を行うことを不要とすることができる。よって、コーティング層２０の形成工程を簡素化できる。また、本体部１０の全体を撥水コーティング層２０が被覆するので、本体部１０が水等の水分を吸収することを抑制できる。
【００５２】
さらに、中央面部１３を被覆する撥水コーティング層２０の表面には、有機金属化合物が被覆されている。なお、本実施の形態における有機金属化合物は、上記第４実施の形態における有機金属化合物と同様である。これにより、本体部１０の一面側または他面側の中央部分の親水性が確保されるので、本体部１０の一面側または他面側の中央部分に付着した墨やインク等が弾かれることを防止できる。従って、撥水コーティング層２０で本体部１０の中央面部１３及び周縁面部１４を被覆して本体部１０への水分の吸収を抑制しつつ、本体部１０の一面側または他面側の中央部分の親水性を確保して本体部１０の一面側または他面側の中央部分に墨やインク等を付着させやすくすることができる。なお、本実施の形態において、請求項５の「記載面部」としては、撥水コーティング層２０のうち、有機金属化合物が被覆される本体部１０の一面側または他面側の中央部分が対応する。
【００５３】
次に、第７実施の形態について説明する。第１実施の形態では、撥水コーティング層２０が、本体部１０の側端面と表面および裏面の周縁面部１４とを被覆し、外紙材１１を露出させることで中央面部１３（記載面部）の親水性が確保されるのに対し、第７実施の形態では、撥水コーティング層２０が、本体部１０の全体を被覆し、中央面部１３を被覆する撥水コーティング層２０にコロナ放電処理が施されることで、本体部１０の一面側または他面側の中央部分（記載面部）の親水性が確保される。なお、上記した第１実施の形態と同一の部分には同一の符号を付して、その説明を省略する。
【００５４】
撥水コーティング層２０は、本体部１０の側端面、一面側および他面側の中央面部１３及び一面側および他面側の周縁面部１４を被覆している。即ち、撥水コーティング層２０は、本体部１０の全体を被覆しているので、撥水コーティング剤を塗布して撥水コーティング層２０を形成する際に、支持装置３０を使用して本体部１０の中央面部１３のマスキング作業を行うことを不要とすることができる。よって、コーティング層２０の形成工程を簡素化できる。また、本体部１０の全体を撥水コーティング層２０が被覆するので、本体部１０が水等の水分を吸収することを抑制できる。
【００５５】
さらに、中央面部１３を被覆する撥水コーティング層２０には、その撥水コーティング層２０の表面にコロナ放電処理が施されている。これにより、本体部１０の一面側または他面側の中央部分の親水性が確保されるので、本体部１０の一面側または他面側の中央部分に付着した墨やインク等が弾かれることを防止できる。従って、撥水コーティング層２０で本体部１０の中央面部１３及び周縁面部１４を被覆して本体部１０への水分の吸収を抑制しつつ、本体部１０の一面側または他面側の中央部分の親水性を確保して本体部１０の一面側または他面側の中央部分に墨やインク等を付着させやすくすることができる。なお、本実施の形態において、請求項７の「記載面部」としては、撥水コーティング層２０のうち、コロナ放電処理が施される本体部１０の一面側または他面側の中央部分が対応する。
【００５６】
以上、各実施の形態に基づき本考案を説明したが、本考案は上記実施の形態に何ら限定されるものではなく、本考案の趣旨を逸脱しない範囲内で種々の改良変形が可能であることは容易に推察できるものである。
【００５７】
例えば、上記各実施の形態では、本考案が卒塔婆１００及び絵馬２００に使用される場合を説明したが、必ずしもこれに限られるものではなく、他の物品に使用されてもよい。他の物品としては、例えば、ポスター掲示板などが例示される。
【００５８】
また、上記第４から第７実施の形態で説明した構成の一部または全部と、第３実施の形態で説明した構成の一部または全部とを組み合わせてもよい。
【００５９】
上記各実施の形態では、撥水コーティング層２０を形成する際、支持装置３０の挟持面３２を本体部１０，２１０の中央面部１３，２１３に当接させた状態で、撥水コーティング剤を塗布する場合を説明したが、必ずしもこれに限られるものではなく、中央面部１３，２１３に紙や板等を当接させた状態で撥水コーティング剤を塗布してもよい。なお、撥水コーティング剤が中央面部１３，２１３に一切、塗布されないことに限定するものではなく、撥水コーティング剤が中央面部１３，２１３に塗布されてもよいものとする。
【符号の説明】
【００６０】
１００                                卒塔婆（紙製板材）
２００                                絵馬（紙製板材）
１０，２１０                          本体部
１３，２１３                          中央面部
１４，２１４                          周縁面部
２１５                                孔部
２０                                  撥水コーティング層
【図１】
0003163313.tif 000003
【図２】
0003163313.tif 000004
【図３】
0003163313.tif 000005
【図４】
0003163313.tif 000006